(57)【要約】 【解決課題】  金属の担持量を従来と同程度又は少量としても十分耐久性、活性に優れる触媒、及び、その製造方法を提供すること。【解決手段】  本発明は、触媒粒子として１種以上の金属を多孔質体よりなる担体上に担持してなる金属触媒であって、１種以上の金属塩と有機物の溶液を担体に吸着させ、加熱及び焼成することにより得られる１種以上の金属からなるクラスターサイズ１〜１０ｎｍの触媒粒子が担体上に担持された金属触媒である。このとき前記有機物は、一価アルコール、多価アルコール、多価アルコールのモノマー、ダイマー、トリマー、ポリマー、水溶性高分子化合物、単糖類、二糖類、多糖類、炭水化物、カルボン酸類及びその塩、界面活性剤といった水溶性有機化合物であることが好ましい。【選択図】  図１
2006212464.tif 000002
【特許請求の範囲】
【請求項１】
触媒粒子として１種以上の金属を多孔質体よりなる担体上に担持してなる金属触媒であって、
１種以上の金属塩と有機物の溶液を担体に吸着させ、加熱及び焼成することにより得られる１種以上の金属からなるクラスターサイズ１〜１０ｎｍの触媒粒子が担体上に担持された金属触媒。
【請求項２】
有機物は、一価アルコール、多価アルコール、多価アルコールのモノマー、ダイマー、トリマー、ポリマー、水溶性高分子化合物、単糖類、二糖類、多糖類、炭水化物、カルボン酸類及びその塩、界面活性剤の水溶性有機化合物である請求項１記載の金属触媒。
【請求項３】
金属は、金、銀、白金、パラジウム、ロジウム、イリジウム、ルテニウム、チタン、バナジウム、クロム、マンガン、鉄、コバルト、ニッケル、銅、亜鉛、モリブデン、タングステン、レニウムの少なくともいずれか１種である請求項１又は請求項２記載の金属触媒。
【請求項４】
請求項１〜請求項３のいずれか１項記載の金属触媒の製造方法であって、
１種以上の金属塩と、溶液状態の有機物と、担体となる多孔質体とを含む混合溶液を製造する工程と、
前記混合溶液を加熱して有機物を蒸発させる工程と、
残留物を焼成する工程と、
からなる金属触媒の製造方法。
【請求項５】
混合溶液を加熱する工程は、３０〜２５０℃で加熱する請求項４記載の金属触媒の製造方法。
【請求項６】
焼成工程は、２５０〜１２００℃で焼成する請求項４又は請求項５記載の金属触媒の製造方法。
【発明の詳細な説明】
【技術分野】
【０００１】
本発明は、１種以上の金属が多孔質担体に担持された金属触媒に関する。
【背景技術】
【０００２】
金属触媒は多くの分野で使用されており、化合物合成反応、燃料電池反応等の反応促進の他、自動車排ガスの浄化等広く各種の分野で使用されている。これまで使用されている触媒は、多くは酸化物、カーボン等からなる多孔質体を担体とし、これに白金、パラジウム、ロジウム等の金属を中心として担持したものである。また、最近では、活性の向上を目的として複数の金属が担持された多元系金属触媒も一般的になりつつある。
【０００３】
金属触媒は、担持する１以上の金属の塩（化合物）の水溶液を作成し、これに担体を混合して金属イオンを担体上に吸着させた後、乾燥・焼成して製造される。
【特許文献１】特公平６−７５６７５号公報
【特許文献２】特開昭５９−４９８４４号公報
【特許文献３】特許第３３１４８９７号公報
【０００４】
近年、触媒が適用される環境はより厳しくなってきており、これまでより高い活性、耐久性を発揮することが要求されている。例えば、排ガス浄化触媒では、近年の地球環境保護の観点から、排ガス規制の強化により排ガス触媒の設置位置をよりエンジンに近づけてマニホールド直下に設置することがある。この場合、自動車の高速走行時において排ガス温度が８００℃以上と従来より高くなるため、従来の触媒では比較的短期に劣化が生じることがある。また、環境問題を背景として開発されたリーンバーンエンジンでは、二酸化炭素の排出量を低減するために、酸素過剰の混合気を供給するものでありかかる雰囲気で８００℃以上の高温にさらされた触媒は活性に劣ることがある。
【発明の開示】
【発明が解決しようとする課題】
【０００５】
以上のような使用環境の変化に対して、触媒の耐久性向上又は活性向上を図る方法としては、担持する金属の量を増加させることが第１に考えられる。しかし、金属量の増加は触媒のコストを増大させることとなり、また、資源の枯渇の問題も生じる。
【０００６】
そこで、本発明は、金属の担持量を従来と同程度又は少量としても十分耐久性、活性に優れる触媒、及び、その製造方法を提供することとした。
【課題を解決するための手段】
【０００７】
触媒において、活性が低下する要因としては、高温環境の下で担体上の触媒粒子が凝集（シンタリング）して粗大な触媒粒子を形成する結果、触媒金属の表面積が小さくなり、これにより活性が低下することが考えられる。かかる触媒粒子の凝集は、触媒粒子が担体上を容易に移動することにより生じるものであるが、この触媒粒子の移動のし易さは、その融点により左右されやすい。そして、従来の触媒では、触媒粒子は原子状・分子状金属であるため極めて粒径が微小で融点も低い。
【０００８】
そこで、担持する触媒金属の量を増加させることなく活性等の特性向上を図る手段としては、触媒粒子の粒径を適度な範囲とし、容易に担体上を移動できないようにすることが考えられる。本発明者等によれば、触媒粒子の適度な粒径は１〜１０ｎｍの範囲にあり、この範囲で金属が集合したクラスター状の触媒粒子が好ましい。そして、本発明者等は、かかる好ましい状態の触媒粒子が分散した触媒の製造プロセスを検討した結果、所定の方法により形成された触媒粒子が前記範囲で金属が集合した状態にあり、触媒特性において優れることを見出した。
【０００９】
即ち、本発明は、触媒粒子として１種以上の金属を多孔質体よりなる担体上に担持してなる金属触媒であって、１種以上の金属塩と有機物の溶液を担体に吸着させ、加熱及び焼成することにより得られる１種以上の金属からなるクラスターサイズ１〜１０ｎｍの触媒粒子が担体上に担持された金属触媒である。
【００１０】
本発明における触媒粒子は、以下のようなプロセスで形成される。有機物溶液と金属塩とを混合すると、金属イオンが数個単位で集合した状態で有機物中に分散し、金属イオンの周囲を有機物が取り囲むこととなる。また、この有機物により金属イオンの分散が維持される。そして、この混合溶液に担体となる多孔質体を加えると、有機物に包囲された金属イオンの集合体は、有機物に取り囲まれたまま多孔質体表面に吸着することとなる。そして、この状態の有機物を加熱及び乾燥する過程で有機物は消失し、有機物中の金属イオンの集合体は、担体上にそのままの形態で残留し、更に分解されてクラスターサイズ１〜１０ｎｍの金属原子となる。
【００１１】
以上のプロセスにより、本発明に係る触媒は、クラスターサイズ１〜１０ｎｍの金属からなる触媒粒子を担体上に備えるものとなる。本発明者等によれば、この触媒粒子の構造については必ずしも明確ではないが、ＴＥＭ分析の結果等から、従来法により形成される１ｎｍ未満の触媒粒子とは明らかに異なる大きさを有することが確認されている。そして、本発明によれば、従来と同様又は少量の金属担持量としてもその特性を従来以上のものとすることができる。
【００１２】
以下、本発明に係る触媒につき、その製造方法を踏まえつつ詳細に説明する。本発明に係る触媒は、その製造方法からわかるように、従来の製造方法に対して金属イオンと担体に更に有機物を添加して得られる混合系から製造されることを特徴とする。この有機物としては、触媒製造時に液体状態であることが必要であり、好ましい有機物は、一価アルコール、多価アルコール、多価アルコールのモノマー、ダイマー、トリマー、ポリマー、水溶性高分子化合物、単糖類、二糖類、多糖類、カルボン酸類及びその塩、タンパク質、ペプチド、脂肪酸、界面活性剤といった水溶性有機化合物である。
【００１３】
一価アルコールとしては、１−ペンタノール、１−ヘキサノール、１−ヘプタノール、１−オクタノール、２−オクタノール、モノエタノールアミン、ターピネオールの他、炭素数が１０以下のアルキルアルコール、アミノアルキルアルコール及びその異性体や誘導体が適用できる。
【００１４】
多価アルコールのモノマーとしては、ジエタノールアミン、トリエタノールアミン、エチレングリコール、プロピレングリコール、グリセリン、１、５−ペンタンジオール、ジエチレングリコールモノエチルエーテルの他、炭素数が１０以下の多価アルコールが適用できる。多価アルコールのダイマーとしては、ジエチレングリコール、エチレンプロピレングリコール、それらの誘導体及びその他の二価アルコールが縮合したダイマーが例示される。多価アルコールのトリマーとしては、トリエチレングリコール、トリプロピレングリコール、それらの誘導体及びその他の２価アルコールが縮合したトリマーが適用できる。
【００１５】
水溶性高分子化合物としては、ポリエチレングリコール、ポリアクリル酸及びその誘導体、ポリビニルアルコール及びその誘導体、セルロース及びその誘導体などが適用できる。
【００１６】
単糖類、二糖類、多糖類、炭水化物としては、ソルビトール、デキストリン、澱粉、カラギナン、グアガム、グリコーゲン、ペントース、グルコース、フルクトース、ガラクトース、マルトース、サッカロース、ラクトース、マンノースなどが適用できる。またカルボン酸類及びその塩としては、クエン酸、コハク酸、酒石酸、リンゴ酸、マロン酸、マンノン酸、及びこれらの塩が適用できる。
【００１７】
界面活性剤としては、アルキレンオキサイド系、ポリエーテル系、ポリエステル系の非イオン性界面活性剤、脂肪酸系、アルファスルホ脂肪酸エステル塩系、直鎖アルキルベンゼン系、アルキルベンゼンスルホン酸塩系、高級アルコール系、硫酸アルキル塩系、硫酸アルキルポリオキシエチレン塩系、モノアルキルリン酸エステル塩系、α−オレフィン系、α−オレフィンスルホン酸塩系の陰イオン性界面活性剤、モノアルキルアンモニウム、ジアルキルアンモニウム、トリアルキルアンモニウムのクロライド又はアセテートからなる陽イオン性界面活性剤が適用できる。
【００１８】
触媒粒子を構成する金属としては、金、銀、白金、パラジウム、ロジウム、イリジウム、ルテニウム、チタン、バナジウム、クロム、マンガン、鉄、コバルト、ニッケル、銅、亜鉛、モリブデン、タングステン、レニウムの少なくとも１種を適用するのが好ましい。そして、有機物と混合する金属塩としては、これらの金属の塩化物、硝酸塩、硫酸塩、亜硫酸塩、無機塩、カルボン酸塩、有機塩を用いることができる。
【００１９】
ここで、金属塩と有機化合物との混合比は、有機化合物／金属の比で０．００１〜１０００とするのが好ましく、０．０１〜１００とするのがより好ましい。０．００１未満であると有機物が少なすぎて、好適なクラスター粒径の触媒粒子を形成させることができず、また、１０００を超えると有機物が多すぎて焼成が困難となるからである。
【００２０】
担体となる多孔質体としては、公知の多孔質酸化物粉末、炭素粉末が適用できる。酸化物粉末としては、アルミナ、シリカ、チタニア、ジルコニア、及びこれらの混合物が適用可能である。また、近年、排ガス雰囲気の雰囲気変動を緩和するために、酸素吸蔵放出能を持つセリア、セリア−ジルコニアからなる担体が知られており、これら酸化物も適用できる。この担体の混合の時期は、金属塩と有機物との混合と同時に行っても良いが、まず金属塩と有機物とを混合した後に担体を添加しても良い。
【００２１】
尚、金属塩、有機物、担体を含む溶液系には水が存在していても良い。例えば、複数種の金属塩水溶液を混合した後、又は、水に複数種の金属塩を溶解させた後に有機物及び担体を混合しても良く、更には、水、金属塩、有機物を同時に混合しても良い。
【００２２】
金属塩、有機物、担体を含む系を加熱することで、有機物（及び水分）の大部分が蒸発除去される。この加熱の条件としては、３０〜２５０℃とするのが好ましい。
【００２３】
そして、加熱により残留する担体を回収し、これを焼成することで、担体表面の金属の集合体を取り囲んでいた有機物は燃焼・除去され、担体上には金属の集合体がクラスターサイズ１〜１０ｎｍの触媒粒子として残留する。この際の焼成の条件としては、有機物が除去可能となる温度により異なるが、２５０〜１２００℃とするのが好ましい。
【００２４】
以上のプロセスにより、本発明に係る触媒が製造される。本発明に係る触媒は、金属がクラスターサイズ１〜１０ｎｍのレベルの触媒粒子が担持されており、最も好ましい
【発明を実施するための最良の形態】
【００２５】
以下、本発明の好適な実施形態を比較例と共に説明する。
【００２６】
第１実施形態：ジニトロアンミン白金０．５３ｇとジニトロアンミンパラジウム０．１２ｇとポリアクリル酸０．０７５ｇを、水３０ｍＬに混合溶解し、これに更にγ−アルミナ粉末３ｇを添加し攪拌、混合した。そして、この溶液を６０℃で３時間加熱して蒸発・乾固し、残留物を４５０℃で２時間焼成した。これにより、白金パラジウム／アルミナ触媒を製造した。この際の、金属の担持量は、担体に対して１．０重量％である。
【００２７】
比較例１：ジニトロアンミン白金０．５３ｇとジニトロアンミンパラジウム０．１２ｇを、水３０ｍＬに混合溶解し、これにγ−アルミナ粉末３ｇを添加し攪拌、混合した。そして、この溶液を６０℃で３時間加熱して蒸発・乾固し、残留物を４５０℃で２時間焼成した。これにより、白金パラジウム／アルミナ触媒を製造した。この際の、金属の担持量は、第１実施形態と同様、１．０重量％である。
【００２８】
第２実施形態：塩化白金酸カリウム０．４２ｇと多糖類（カラギナン）０．５０ｇを水１５０ｍＬに溶解させ、更に、０．５Ｍ水酸化ナトリウム４．０ｍＬ、硝酸ロジウム０．１２ｇを添加して６０℃で１０時間加温後、ランタン−ジルコニア酸化物３ｇを添加し、溶液を８０℃で２時間加熱して蒸発・乾固し、残留物を９００℃で５時間焼成した。これにより、白金ロジウム／ランタン−ジルコニア触媒を製造した。この際の、金属の担持量は、担体に対して１．０重量％である。
【００２９】
比較例２：ジニトロアンミン白金０．４２ｇと硝酸ロジウム０．１２ｇを水１５０ｍＬに溶解しこれを６０℃で１０時間加温後、ランタン−ジルコニア酸化物３ｇを添加し、溶液を８０℃で２時間加熱して蒸発・乾固し、残留物を９００℃で５時間焼成した。これにより、白金ロジウム／ランタン−ジルコニア触媒を製造した。この際の、金属の担持量は、第２実施形態と同様、１．０重量％である。
【００３０】
以上製造した金属触媒について、プロピレン酸化反応試験を行い、その際の５０％転化温度を求めて評価した。反応試験は固定床流通反応装置を用い、以下の条件にて行った。そして、その結果を表１に示す。
【００３１】
反応試験条件
・プロピレン濃度：６４０ｐｐｍ
・酸素濃度：２.５％（窒素バランス）
・触媒量（Ｗ／Ｆ）：２ｇ−ｃａｔ・ｍｉｎ／Ｌ
【００３２】
【表１】
2006212464.tif 000003
【００３３】
表１からわかるように、本実施形態で製造した触媒はいずれも、担持量が同じ比較例の触媒よりも転化温度が低く、より高活性であることが確認された。
【００３４】
次に、第１実施形態、比較例１に係る触媒について、８００℃で５時間加熱する耐久試験を行った。試験前後の各触媒について、ＴＥＭ分析を行い、触媒粒子の状態を検討した。図１は、その結果を示す。図１から、比較例の触媒では、初期（試験前）の貴金属粒子は１ｎｍ以下であるが、耐久試験後において凝集（シンタリング）が生じており、その結果として触媒の活性が低下したものと考えられる。これは、耐久試験の高温下において急激な融点降下減少が生じたためと考えられる。一方、実施形態の触媒では、貴金属粒子は初期状態で数十ｎｍの大きさがあり、耐久試験では多少のシンタリングは生じるものの、比較例のような顕著な活性低下はみられない。これは、貴金属粒子の粒径を適正なものとしたことにより、融点効果現象が生じにくくなっていることによると考えられる。そして、これにより実施形態の触媒は耐熱性に優れることが確認された。
【図面の簡単な説明】
【００３５】
【図１】第１実施形態及び比較例１で製造した触媒の耐久試験前後におけるＴＥＭ像。
【図１】
2006212464.tif 000004